主鎖中にエチレン性不飽和二重結合を有することを特徴とする変性ポリビニルアセタール樹脂。主鎖中にエチレン性不飽和二重結合を有する変性ポリビニルアルコールをアセタール化して得られることを特徴とする請求項1記載の変性ポリビニルアセタール樹脂。請求項1又は2記載の変性ポリビニルアセタール樹脂と、アクリル樹脂とを含有することを特徴とする複合樹脂組成物。請求項1又は2記載の変性ポリビニルアセタール樹脂の存在下でアクリルモノマーを重合して得られることを特徴とする請求項3記載の複合樹脂組成物。本発明は、アクリル樹脂との相溶性に優れ、アクリル樹脂との複合樹脂組成物が、強度及び柔軟性、並びに、接着性に優れたものとなる変性ポリビニルアセタール樹脂を提供することを目的とする。また、本発明は、該変性ポリビニルアセタール樹脂を用いて製造される複合樹脂組成物を提供することを目的とする。本発明は、主鎖中にエチレン性不飽和二重結合を有する変性ポリビニルアセタール樹脂である。以下、本発明を詳述する。本発明者は、主鎖中にエチレン性不飽和二重結合を有する変性ポリビニルアセタール樹脂は、アクリル樹脂との相溶性に優れることを見出した。本発明者は、このような変性ポリビニルアセタール樹脂と、アクリル樹脂とを含有する複合樹脂組成物は、強度及び柔軟性、並びに、接着性に優れたものとなることを見出し、本発明を完成させるに至った。本発明の変性ポリビニルアセタール樹脂は、主鎖中にエチレン性不飽和二重結合を有する。主鎖中にエチレン性不飽和二重結合を有することにより、本発明の変性ポリビニルアセタール樹脂はアクリル樹脂との親和性が高まり、アクリル樹脂との相溶性に優れる。本明細書中、主鎖とは、変性ポリビニルアセタール樹脂中の最も長い分子鎖を意味する。従って、本明細書中、主鎖中にエチレン性不飽和二重結合を有するとは、最も長い分子鎖の途中にエチレン性不飽和二重結合が存在していることを意味し、最も長い分子鎖にエチレン性不飽和二重結合が結合していることは含まない。本発明の変性ポリビニルアセタール樹脂のエチレン性不飽和二重結合量は、好ましい下限が0.1モル、好ましい上限が5モルである。エチレン性不飽和二重結合量が0.1モル未満であると、主鎖中のエチレン性不飽和二重結合量が低下することにより、変性ポリビニルアセタール樹脂のアクリル樹脂との相溶性が低下することがある。エチレン性不飽和二重結合量が5モルを超えると、変性ポリビニルアセタール樹脂の存在下でアクリルモノマーを重合して複合樹脂組成物を得た場合、3次元架橋が多くなりすぎ、複合樹脂組成物の靱性が損なわれることがある。本発明の変性ポリビニルアセタール樹脂のエチレン性不飽和二重結合量のより好ましい下限は0.5モル、より好ましい上限は2モルである。本明細書中、エチレン性不飽和二重結合量とは、変性ポリビニルアセタール樹脂におけるエチレン性不飽和二重結合を有する構成単位の割合を意味する。エチレン性不飽和二重結合量は、例えば、変性ポリビニルアセタール樹脂の希薄水溶液について、波長280nm等の紫外線領域での吸光度を測定することにより定量することができる。本発明の変性ポリビニルアセタール樹脂の水酸基量は、30モル以下であることが好ましい。水酸基量が30モルを超えると、得られる変性ポリビニルアセタール樹脂の極性が高くなりすぎ、アクリル樹脂との相溶性が低下することがある。本発明の変性ポリビニルアセタール樹脂の水酸基量は、25モル以下であることがより好ましい。本発明の変性ポリビニルアセタール樹脂の水酸基量の下限は特に限定されないが、20モル以上であることが好ましい。本明細書中、水酸基量とは、変性ポリビニルアセタール樹脂における水酸基を有する構成単位の割合を意味する。本発明の変性ポリビニルアセタール樹脂のアセタール基量は、好ましい下限が70モル、好ましい上限が80モルである。アセタール基量が70モル未満であると、アセタール基量が低下することにより、変性ポリビニルアセタール樹脂の極性が高くなりすぎ、アクリル樹脂との相溶性が低下することがある。アセタール基量が80モルを超えると、変性ポリビニルアセタール樹脂の接着性が低下することがある。本発明の変性ポリビニルアセタール樹脂のアセタール基量のより好ましい下限は75モルである。本明細書中、アセタール基量とは、変性ポリビニルアセタール樹脂におけるアセタール基を有する構成単位の割合を意味する。本発明の変性ポリビニルアセタール樹脂の平均重合度は、好ましい下限が300、好ましい上限が2000である。平均重合度が300未満であると、変性ポリビニルアセタール樹脂の粘度が低下し、印刷性又は貯蔵安定性が低下することがある。平均重合度が2000を超えると、変性ポリビニルアセタール樹脂の溶剤に対する溶解性が低下し、印刷性が低下することがある。本発明の変性ポリビニルアセタール樹脂の平均重合度のより好ましい上限は1000である。本明細書中、変性ポリビニルアセタール樹脂の平均重合度は、原料である変性ポリビニルアルコールの平均重合度から求められる。本発明の変性ポリビニルアセタール樹脂は、主鎖中にエチレン性不飽和二重結合を有する変性ポリビニルアルコールをアセタール化して得られることが好ましい。上記主鎖中にエチレン性不飽和二重結合を有する変性ポリビニルアルコールとして、エチレン性不飽和二重結合を有するモノマーと酢酸ビニルとを共重合反応させ、ケン化反応させて得られる変性ポリビニルアルコールが好ましい。エチレン性不飽和二重結合を有するモノマーと酢酸ビニルとを共重合反応させ、ケン化反応させることにより、これらのモノマーに隣接するモノマーから脱ラジカル反応を生じさせ、主鎖中にエチレン性不飽和二重結合を発生させることができる。なお、このようにして得られた変性ポリビニルアルコールは、下記一般式1で表されるエチレン性不飽和二重結合を有する構成単位を有する。一般式1中、X1及びX2は炭素数1~12の低級アルキル基、水素原子又は金属塩を表し、Y1はカルボン酸、カルボン酸エステル、カルボン酸金属塩又は水素原子を表し、mは0~3の整数を表し、nは0~12の整数を表す。上記エチレン性不飽和二重結合を有するモノマーとして、例えば、マレイン酸ジメチル、マレイン酸ジエチル、フマル酸ジメチル、フマル酸モノエチル、フマル酸ジエチル、シトラスコン酸ジメチル、無水マレイン酸、無水シトラスコン酸等が挙げられる。上記アセタール化の方法は特に限定されず、従来公知の方法が用いられ、例えば、酸触媒の存在下で、上記主鎖中にエチレン性不飽和二重結合を有する変性ポリビニルアルコールの水溶液、アルコール溶液、水とアルコールとの混合溶液又はジメチルスルホキシドDMSO溶液中にアルデヒドを添加する方法等が挙げられる。上記酸触媒は特に限定されず、有機酸であっても無機酸であってもよく、例えば、酢酸、パラトルエンスルホン酸、硝酸、硫酸、塩酸等が挙げられる。上記アルデヒドは特に限定されず、例えば、ホルムアルデヒド、アセトアルデヒド、プロピオンアルデヒド、ブチルアルデヒド、アミルアルデヒド、ヘキシルアルデヒド、ヘプチルアルデヒド、2-エチルヘキシルアルデヒド、シクロヘキシルアルデヒド、フルフラール、グリオキザール、グルタルアルデヒド、ベンズアルデヒド、2-メチルベンズアルデヒド、3-メチルベンズアルデヒド、4-メチルベンズアルデヒド、p-ヒドロキシベンズアルデヒド、m-ヒドロキシベンズアルデヒド、フェニルアセトアルデヒド、β-フェニルプロピオンアルデヒド等が挙げられる。なかでも、アセトアルデヒドとブチルアルデヒドとをそれぞれ単独で用いるか、又は、アセトアルデヒドとブチルアルデヒドとを併用することが好ましい。また、上記アセタール化においては、アセタール化の反応を停止するために、アルカリによる中和を行うことが好ましい。上記アルカリは特に限定されず、例えば、水酸化ナトリウム、水酸化カリウム、アンモニア、酢酸ナトリウム、炭酸ナトリウム、炭酸水素ナトリウム、炭酸カリウム、炭酸水素カリウム等が挙げられる。また、上記アセタール化においては、アルカリによる中和を行う前後に、水等を用いて得られた変性ポリビニルアセタール樹脂を洗浄することが好ましい。なお、洗浄水中に含まれる不純物の混入を防ぐため、純水を用いて得られた変性ポリビニルアセタール樹脂を洗浄することがより好ましい。本発明の変性ポリビニルアセタール樹脂は、アクリル樹脂との相溶性に優れる。従って、本発明の変性ポリビニルアセタール樹脂と、アクリル樹脂とを含有する複合樹脂組成物は、強度及び柔軟性、並びに、接着性に優れたものとなる。本発明の変性ポリビニルアセタール樹脂と、アクリル樹脂とを含有する複合樹脂組成物もまた、本発明の1つである。本発明の複合樹脂組成物は、本発明の変性ポリビニルアセタール樹脂の存在下でアクリルモノマーを重合して得られることが好ましい。本発明の変性ポリビニルアセタール樹脂の存在下でアクリルモノマーを重合する方法として、例えば、本発明の変性ポリビニルアセタール樹脂を有機溶剤に溶解し、得られた溶液にアクリルモノマーと重合開始剤とを添加して重合を行う方法、本発明の変性ポリビニルアセタール樹脂をアクリルモノマーに溶解し、得られた溶液に重合開始剤を添加して重合を行う方法等が挙げられる。なかでも、複合樹脂組成物を接着剤用途に用いる場合には無溶剤系が好適であることから、本発明の変性ポリビニルアセタール樹脂をアクリルモノマーに溶解し、得られた溶液に重合開始剤を添加して重合を行う方法が好ましい。重合方法は、熱重合であってもよく、紫外線の照射による重合であってもよい。上記アクリルモノマーは特に限定されず、例えば、メタアクリル酸等のカルボキシル基を有するモノマー、メタアクリル酸エステル等が挙げられる。なお、本明細書中、メタアクリル酸には、アクリル酸とメタクリル酸との両方を含む。上記メタアクリル酸エステルは特に限定されないが、本発明の変性ポリビニルアセタール樹脂との相溶性がより高いことから、下記一般式2で表される構造を有するメタアクリル酸エステルが好ましい。CH2=CR1-C=O-O-CH2CH2Ol-R22一般式2中、R1及びR2は水素原子又はメチル基を表し、lは0~3の整数を表す。また、上記メタアクリル酸エステルとして、例えば、メチルメタアクリレート、エチルメタアクリレート、ヒドロキシエチルメタアクリレート、プロピルメタアクリレート、ブチルメタアクリレート、イソブチルメタアクリレート、2-エチルヘキシルメタアクリレート、n-ヘキシルメタアクリレート、イソデシルメタアクリレート、ラウリルメタアクリレート、クミルメタクリレート、シクロヘキシルメタアクリレート、ミスチリルメタアクリレート、パルミチルメタアクリレート、ステアリルメタアクリレート等も挙げられる。これらは単独で用いられてもよく、2種以上が併用されてもよい。これらのメタアクリル酸エステルのなかでは、ヒドロキシエチルメタアクリレート等の水酸基を有するモノマーが好ましい。本発明の変性ポリビニルアセタール樹脂の存在下でアクリルモノマーを重合する際、本発明の変性ポリビニルアセタール樹脂と上記アクリルモノマーとの配合比は特に限定されず、用途に応じて設計すればよいが、本発明の変性ポリビニルアセタール樹脂5~30重量に対して上記アクリルモノマー70~95重量であることが好ましい。配合比が上記範囲を外れると、本発明の変性ポリビニルアセタール樹脂とアクリル樹脂との相溶性が低下し、強度及び柔軟性、並びに、接着性に優れた複合樹脂組成物が得られないことがある。本発明の変性ポリビニルアセタール樹脂の存在下でアクリルモノマーを重合する際には、上記アクリルモノマーに、他の重合性モノマーを添加してもよい。上記他の重合性モノマーとして、例えば、スチレン、α-メチルスチレン、p-メチルスチレン、p-クロロスチレン等の芳香族ビニルモノマー、酢酸ビニル、プロピオン酸ビニル等のビニルエステル、塩化ビニル、塩化ビニリデン等のハロゲン含有モノマー、エチレン、プロピレン、ブタジエン等が挙げられる。上記重合開始剤は特に限定されないが、上記アクリルモノマーと相溶する油溶性のフリーラジカル発生剤が好ましい。上記フリーラジカル発生剤として、例えば、ベンゾイルパーオキサイド、ラウロイルパーオキサイド、ジブチルパーオキシジカーボネート、ジオクチルパーオキシジカーボネート、α-クミルパーオキシネオデカノエート等の有機過酸化物、アゾビスイソブチロニトリル等のアゾ系開始剤、レドックス開始剤等が挙げられる。また、上記重合開始剤として、UV開始剤も好適に用いられる。本発明の複合樹脂組成物は、本発明の効果を阻害しない範囲内で、用途及び目的に合わせて、顔料、染料、金属粉、無機粉、可塑剤、分散剤等の添加剤を含有してもよい。本発明の複合樹脂組成物の用途は特に限定されないが、強度及び柔軟性、並びに、接着性に優れることから、本発明の複合樹脂組成物は、例えば、積層セラミックコンデンサを製造するためのグリーンシート用バインダー、プリント回路基板用接着剤、熱又はUV硬化型インク等の用途に用いられることが好ましい。本発明によれば、アクリル樹脂との相溶性に優れ、アクリル樹脂との複合樹脂組成物が、強度及び柔軟性、並びに、接着性に優れたものとなる変性ポリビニルアセタール樹脂を提供することができる。また、本発明によれば、該変性ポリビニルアセタール樹脂を用いて製造される複合樹脂組成物を提供することができる。以下に実施例を掲げて本発明の態様を更に詳しく説明するが、本発明はこれら実施例のみに限定されない。実施例11.変性ポリビニルアセタール樹脂の作製変性ポリビニルアルコールAエチレン性不飽和二重結合量1モル、平均重合度500100重量部を1000重量部の蒸留水に加温溶解した後、溶液を10°Cに保ち、35塩酸80重量部を加え、更に、ブチルアルデヒド90重量部を添加した。樹脂が析出した後、溶液を35°Cに昇温して3時間保った。反応終了後、蒸留水にて溶液を10時間流水洗浄し、水酸化ナトリウムを添加して溶液のpHを8に調整した。次いで、溶液を50°Cで6時間保った後、冷却した。次に、蒸留水にて溶液を2時間流水洗浄した後、脱水及び乾燥して変性ポリビニルアセタール樹脂A1PVB-A1残存水酸基量24モル、ブチラール基量74モル、アセチル基量1モル、エチレン性不飽和二重結合量1モル、平均重合度500を得た。2.樹脂シートの作製変性ポリビニルアセタール樹脂A1PVB-A1を10g、メチルエチルケトンMEK90gに溶解し、得られた溶液にβ-ヒドロキシエチルアクリレートHEA90g及び重合開始剤としてベンゾイルパーオキサイドBPO0.09gを添加し、樹脂溶液を得た。この樹脂溶液をPETフィルムに塗布し、乾燥処理を行った後、80°C3時間の硬化処理を行い、樹脂シート1を得た。また、樹脂溶液をガラス板に塗布した後、80°C3時間の硬化処理を行い、樹脂シート2を得た。実施例2樹脂溶液を作製する際にメチルエチルケトンMEKを使用しなかったこと以外は実施例1と同様にして、樹脂シート1及び2を得た。実施例3及び4樹脂溶液の組成を表1に示すように変更したこと以外は実施例1と同様にして、樹脂シート1及び2を得た。実施例5変性ポリビニルアルコールAエチレン性不飽和二重結合量1モル、平均重合度500の代わりに変性ポリビニルアルコールBエチレン性不飽和二重結合量1モル、平均重合度1700を用いたこと以外は実施例1と同様にして、変性ポリビニルアセタール樹脂BPVB-B残存水酸基量24モル、ブチラール基量74モル、アセチル基量1モル、エチレン性不飽和二重結合量1モル、平均重合度1700を得た。得られた変性ポリビニルアセタール樹脂BPVB-Bを用いたこと以外は実施例1と同様にして、樹脂シート1及び2を得た。実施例6変性ポリビニルアルコールAエチレン性不飽和二重結合量1モル、平均重合度500の代わりに変性ポリビニルアルコールCエチレン性不飽和二重結合量3モル、平均重合度500を用いたこと以外は実施例1と同様にして、変性ポリビニルアセタール樹脂CPVB-C残存水酸基量24モル、ブチラール基量72モル、アセチル基量1モル、エチレン性不飽和二重結合量3モル、平均重合度500を得た。得られた変性ポリビニルアセタール樹脂CPVB-Cを用いたこと以外は実施例1と同様にして、樹脂シート1及び2を得た。実施例7ブチルアルデヒドの添加量を60重量部に変更したこと以外は実施例1と同様にして、変性ポリビニルアセタール樹脂A2PVB-A2残存水酸基量30モル、ブチラール基量68モル、アセチル基量1モル、エチレン性不飽和二重結合量1モル、平均重合度500を得た。得られた変性ポリビニルアセタール樹脂A2PVB-A2を用い、樹脂溶液の組成を表1に示すように変更したこと以外は実施例1と同様にして、樹脂シート1及び2を得た。比較例1変性ポリビニルアルコールAエチレン性不飽和二重結合量1モル、平均重合度500の代わりに変性されていないポリビニルアルコールケン化度98、平均重合度1700を用い、ブチルアルデヒドの添加量を60重量部に変更したこと以外は実施例1と同様にして、変性されていないポリビニルアセタール樹脂PVB-D残存水酸基量30モル、ブチラール基量69モル、アセチル基量1モル、エチレン性不飽和二重結合量0モル、平均重合度1700を得た。得られた変性されていないポリビニルアセタール樹脂PVB-Dを用いたこと以外は実施例1と同様にして、樹脂シート1及び2を得た。比較例2樹脂溶液の組成を表1に示すように変更したこと以外は比較例1と同様にして、樹脂シート1及び2を得た。<評価>実施例及び比較例で得られた樹脂シート1又は2について以下の評価を行った。結果を表1に示した。1透明性得られた樹脂シート1を分光光度計を用いて観察した。透過率が98以上であった場合を透明であるとし、透過率が90以上98未満であった場合をやや濁りがあるとし、透過率が90未満であった場合を濁りがあるとして透明性を評価した。なお、80°C3時間の硬化処理を行う前の状態についても同様に透明性を評価した。2引張り強度得られた樹脂シート1を10mm×20mmに切り取り、試験片を作製した。この試験片についてオートグラフ島津製作所社製にて引張り試験を行い、破断応力を評価した。3接着性得られた樹脂シート2にカッターで2mm間隔の碁盤目状スリットを入れ、セロテープ登録商標を貼り、剥がしたときの状態を剥離率として評価した。